(57)【要約】【課題】一酸化炭素を水蒸気と反応させて水素と二酸化炭素に変換するためのＣＯシフト反応において、高活性を発揮する触媒を提供する。【解決手段】酸化銅、酸化亜鉛、酸化ジルコニウム、酸化アルミニウムおよび二酸化マンガンを必須成分とする触媒であって、好ましくは触媒全体を１００重量％とするとき、各成分の含有量が、上記の順に、２０〜７０重量％、１０〜６０重量％、１〜５０重量％、１〜５０重量％および１〜２０重量％であることＣＯシフト反応用触媒。【選択図】なし【特許請求の範囲】
【請求項１】
酸化銅、酸化亜鉛、酸化ジルコニウム、酸化アルミニウムおよび酸化マンガンを必須成分とすることを特徴とするＣＯシフト反応用触媒。
【請求項２】
酸化銅、酸化亜鉛、酸化ジルコニウム、酸化アルミニウムおよび酸化マンガンを必須成分とする触媒であって、触媒全体を１００重量％とするとき、各成分の含有量が、上記の順に２０〜７０重量％、１０〜６０重量％、１〜５０重量％、１〜５０重量％および１〜２５重量％であることを特徴とする請求項１に記載のＣＯシフト反応用触媒。
【請求項３】
一酸化炭素および水蒸気を請求項１又は２の触媒に接触させることを特徴とするＣＯシフト反応方法。
【請求項４】
一酸化炭素および水蒸気を請求項１又は２の触媒に接触させシフト反応させることを特徴とする二酸化炭素及び水素の製造方法。
【発明の詳細な説明】
【０００１】
【発明の属する技術分野】
本発明は、水性ガス転化反応用触媒に関し、更に詳しくは一酸化炭素と水蒸気を反応させて二酸化炭素および水素を製造する（ＣＯシフト反応あるいは水性ガスシフト反応などと呼ばれる）際に使用されるＣＯシフト反応用触媒に関する。
【０００２】
【従来の技術】
従来より、ＣＯシフト反応は、炭化水素からの水素製造におけるＣＯ除去あるいはメタノール合成やオキソ合成におけるＨ２／ＣＯ比の調整のための重要な反応であることが知られており、さらに、最近では、燃料電池用のＣＯ含有量が低い水素を、炭化水素などから製造するための主要な工程の一つとして注目されている。
このシフト反応は下記反応式に示されるように、ＣＯとＨ２ＯからＨ２とＣＯ２を生成する反応である。
【化１】
ＣＯ　＋　Ｈ２Ｏ　→　ＣＯ２　＋　Ｈ２
これまでに、このようなＣＯシフト反応用触媒としては、高温反応用として、鉄・クロム系触媒が、低温反応用として、銅／亜鉛／アルミニウムの酸化物からなる触媒あるいは銅／亜鉛／クロムの酸化物からなる触媒が開発され、工業的に実施されている（例えば非特許文献１参照）。
しかしながら、何れの触媒もＣＯ転化率が未だ満足すべきでないのが現状であり、高性能な触媒の開発が重要な技術開発課題となっている。
【０００３】
【非特許文献１】
「触媒講座」第８巻、２５１頁〜２６２頁　触媒学会編、講談社発行（１９８５）。
【０００４】
【発明が解決しようとする課題】
本発明は、このような実情に鑑みなされたものであり、低温ＣＯシフト反応に用いられている銅／酸化亜鉛系触媒の触媒活性を更に改善・向上し得る新たなＣＯシフト反応用触媒を提供することを主な目的とする。
【０００５】
【課題を解決するための手段】
本発明者は、銅を含む触媒について種々の研究を行った結果、酸化銅、酸化亜鉛、酸化ジルコニウム、酸化アルミニウムおよび酸化マンガンを必須成分とする触媒により、その課題を解決し得ることを見い出した。
【０００６】
即ち、本発明によれば、第一に、酸化銅、酸化亜鉛、酸化ジルコニウム、酸化アルミニウムおよび酸化マンガンを必須成分とする、ＣＯシフト反応において高い性能を示す触媒が提供される。
第二に、第一の発明において、酸化銅、酸化亜鉛、酸化ジルコニウム、酸化アルミニウムおよび酸化マンガンを必須成分とする触媒であって、触媒全体を１００重量％とするとき、各成分の含有量が、上記の順に２０〜７０重量％、１０〜６０重量％、１〜５０重量％、１〜５０重量％および１〜２５重量％であることを特徴とするＣＯシフト反応用触媒が提供される。
第三に、一酸化炭素および水蒸気を上記第一又は第二の触媒に接触させることを特徴とするＣＯシフト反応方法が提供される。
第四に、一酸化炭素および水蒸気を上記第一又は第二の触媒に接触させ、シフト反応させることを特徴とする二酸化炭素及び水素の製造方法が提供される。
【０００７】
【発明の実施の形態】
以下、本発明を詳細に説明する。
【０００８】
本発明のＣＯシフト反応用触媒は、酸化銅、酸化亜鉛、酸化ジルコニウム、酸化アルミニウムおよび酸化マンガンを必須成分とすることを特徴とする。
【０００９】
各触媒成分の割合は、特に限定されないが、触媒全体を１００重量％とするとき、酸化銅が２０〜７０重量％、酸化亜鉛が１０〜６０重量％、酸化ジルコニウムが１〜５０重量％、酸化アルミニウムが１〜５０重量％、酸化マンガンが１〜２５重量％とされる。このような量的範囲において、組成を反応条件に応じて適切に定めることにより、その反応条件に適した触媒性能を得ることができる。
また、本発明のＣＯシフト反応用触媒は、酸化銅、酸化亜鉛、酸化ジルコニウム、酸化アルミニウムおよび酸化マンガンを必須成分とするが、本発明の反応を損なわない範囲で、他の物質を含んでいても良い。このような物質としては、たとえば、酸化カルシウム、酸化マグネシウム、酸化珪素、酸化ランタン、酸化セリウムなどが挙げられる。
【００１０】
本発明の触媒成分となる酸化銅、酸化亜鉛、酸化ジルコニウム、酸化アルミニウムおよび酸化マンガンの原料としては、それぞれの硝酸塩、塩酸塩、硫酸鉛、有機酸塩、水酸化物等を用いることができる。触媒は、共沈法、含浸法、混合法、逐次沈殿法、アルコキシド法等の方法により、あるいは、これらの方法を組み合わせた方法により触媒前駆体を調製し、次いで、触媒前駆体を空気中で焼成することにより製造できる。触媒前駆体の焼成温度は、特に限定しないが、３００〜６５０℃の範囲が好ましく、３５０℃〜６００℃が特に好ましい。
【００１１】
このようにして製造された触媒は、そのままで、あるいは適当な方法により造粒または打錠成型して用いる。触媒の粒子径や形状は、反応方式、反応器の形状によって任意に選択できる。すなわち、本発明による触媒は、固定床、流動床等いずれの反応方式においても用いることができる。
【００１２】
焼成後の触媒は、反応に使用する前に触媒中の酸化銅を金属銅に予め還元しても良い。但し、この還元を行わない場合にも、反応ガス中の一酸化炭素や水素により酸化銅は自然に還元されるので、事前の還元操作は必須ではない。
【００１３】
上記本発明にかかる触媒を用いる、一酸化炭素の水蒸気によるＣＯシフト反応方法における反応条件は、原料ガス中の一酸化炭素や水素の濃度や触媒成分の含有量などにより異なり得る。
【００１４】
通常、反応温度は１５０〜３００℃、反応圧力は１〜１００気圧（絶対圧力）、原料ガス中（水蒸気を除く）の一酸化炭素のモル濃度は１〜３０％、水蒸気と原料ガス中の一酸化炭素のモル比は１〜１００、原料ガス（水蒸気を除く）の空間速度は１，０００〜１００，０００（１／ｈ）の範囲が適当である。
【００１５】
【実施例】
以下、実施例をあげて本発明の特徴とするところをより一層明確にする。
【００１６】
実施例１
硝酸銅三水和物１０．２ｇ、硝酸亜鉛六水和物９．８ｇ、オキシ硝酸ジルコニウム二水和物３．３ｇ、硝酸アルミニウム九水和物２．８ｇ、硝酸マンガン六水和物１．３ｇを蒸留水に溶解し、１００ｍｌの水溶液を調製し、Ａ液とした。一方、無水炭酸ナトリウム１２．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．４重量％、酸化亜鉛３２．３重量％、酸化ジルコニウム１８．５重量％、酸化アルミニウム４．６重量％、二酸化マンガン４．２重量％であった。
【００１７】
得られた触媒０．５ｍｌを反応管に充填し、ヘリウムと水素の混合ガス（ヘリウム９０容量％、水素１０容量％）を毎分３００ｍｌの流速で供給し３００℃で触媒中の酸化銅の水素還元を行った。触媒の還元後、反応管に、原料ガス（ＣＯ１０容量％、ＣＯ２　１８容量％、水素７２容量％）と水蒸気を供給し、反応を行った。反応条件は、温度、２５０℃、圧力、０．１５ＭＰａ、水蒸気と原料ガスの容量比は０．３、原料ガス（水蒸気を除く）の空間速度は３５，０００（１／ｈ）であった。反応生成ガスをガスクロマトグラフにより分析した。その結果、反応時間１０時間においてＣＯ転化率は５６％であった（表１参照）。
【００１８】
実施例２
硝酸銅三水和物１０．２ｇ、硝酸亜鉛六水和物９．８ｇ、オキシ硝酸ジルコニウム二水和物３．０ｇ、硝酸アルミニウム九水和物２．８ｇ、硝酸マンガン六水和物１．８ｇを蒸留水に溶解し、１００ｍｌの水溶液を調製し、Ａ液とした。一方、無水炭酸ナトリウム１２．８ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．５重量％、酸化亜鉛３２．３重量％、酸化ジルコニウム１６．６重量％、酸化アルミニウム４．６重量％、二酸化マンガン５．９重量％であった。
【００１９】
得られた触媒０．５ｍｌを反応管に充填し、実施例１と同様にして、ＣＯシフト反応を行った。その結果、反応経過時間１０時間後において、ＣＯ転化率５８％であった（表１参照）。
【００２０】
実施例３
硝酸銅三水和物１０．１ｇ、硝酸亜鉛六水和物９．８ｇ、オキシ硝酸ジルコニウム二水和物２．７ｇ、硝酸アルミニウム九水和物２．８ｇ、硝酸マンガン六水和物２．２ｇを蒸留水に溶解し、１００ｍｌの水溶液を調製し、Ａ液とした。一方、無水炭酸ナトリウム１３．０ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．５重量％、酸化亜鉛３２．４重量％、酸化ジルコニウム１５．０重量％、酸化アルミニウム４．６重量％、二酸化マンガン７．５重量％であった。
【００２１】
得られた触媒０．５ｍｌを反応管に充填し、実施例１と同様にして、ＣＯシフト反応を行った。その結果、反応経過時間１０時間後において、ＣＯ転化率５６％であった（表１参照）。
【００２２】
実施例４
硝酸銅三水和物１０．１ｇ、硝酸亜鉛六水和物９．７ｇ、オキシ硝酸ジルコニウム二水和物２．１ｇ、硝酸アルミニウム九水和物２．８ｇ、硝酸マンガン六水和物３．０ｇを蒸留水に溶解し、１００ｍｌの水溶液を調製し、Ａ液とした。一方、無水炭酸ナトリウム１３．３ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．６重量％、酸化亜鉛３２．５重量％、酸化ジルコニウム１２．１重量％、酸化アルミニウム４．６重量％、二酸化マンガン１０．２重量％であった。
【００２３】
得られた触媒０．５ｍｌを反応管に充填し、実施例１と同様にして、ＣＯシフト反応を行った。その結果、反応経過時間１０時間後において、ＣＯ転化率５８％であった（表１参照）。
【００２４】
実施例５
硝酸銅三水和物１０．０ｇ、硝酸亜鉛六水和物９．６ｇ、オキシ硝酸ジルコニウム二水和物１．６ｇ、硝酸アルミニウム九水和物２．８ｇ、硝酸マンガン六水和物３．７ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．７重量％、酸化亜鉛３２．５重量％、酸化ジルコニウム９．３重量％、酸化アルミニウム４．６重量％、二酸化マンガン１２．８重量％であった。
【００２５】
得られた触媒０．５ｍｌを反応管に充填し、実施例１と同様にして、ＣＯシフト反応を行った。その結果、反応経過時間１０時間後において、ＣＯ転化率５６％であった（表１参照）。
【００２６】
実施例６
硝酸銅三水和物１０．０ｇ、硝酸亜鉛六水和物９．５ｇ、オキシ硝酸ジルコニウム二水和物０．８ｇ、硝酸アルミニウム九水和物２．７ｇ、硝酸マンガン六水和物４．８ｇを蒸留水に溶解し、１００ｍｌの水溶液を調製し、Ａ液とした。一方、無水炭酸ナトリウム１４．１ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．９重量％、酸化亜鉛３２．６重量％、酸化ジルコニウム４．７重量％、酸化アルミニウム４．７重量％、二酸化マンガン１７．１重量％であった。
【００２７】
得られた触媒０．５ｍｌを反応管に充填し、実施例１と同様にして、ＣＯシフト反応を行った。その結果、反応経過時間１０時間後において、ＣＯ転化率５７％であった（表１参照）。
【００２８】
比較例１
硝酸銅三水和物８．５ｇ、硝酸亜鉛六水和物８．２ｇ、硝酸アルミニウム九水和物１４．１ｇを蒸留水に溶解し、１００ｍｌの水溶液を調製し、Ａ液とした。一方、無水炭酸ナトリウム１３．９ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．３重量％、酸化亜鉛３２．２重量％、酸化アルミニウム２７．６重量％であった。
【００２９】
得られた触媒０．５ｍｌを反応管に充填し、実施例１と同様にして、ＣＯシフト反応を行った。その結果、反応経過時間２時間後において、ＣＯ転化率３０％であった（表１参照）。
【００３０】
比較例２
硝酸銅三水和物８．５ｇ、硝酸亜鉛六水和物８．２ｇ、オキシ硝酸ジルコニウム二水和物１４．１ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．３重量％、酸化亜鉛３２．２重量％、酸化ジルコニウム２７．６重量％であった。
【００３１】
得られた触媒０．５ｍｌを反応管に充填し、実施例１と同様にして、ＣＯシフト反応を行った。その結果、反応経過時間２時間後において、ＣＯ転化率５２％であった（表１参照）。
【００３２】
比較例３
硝酸銅三水和物１０．７ｇ、硝酸亜鉛六水和物１０．３ｇ、オキシ硝酸ジルコニウム二水和物４．４ｇ、硝酸マンガン六水和物１．３ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．４重量％、酸化亜鉛３２．３重量％、酸化ジルコニウム２３．１重量％、二酸化マンガン４．２重量％であった。
【００３３】
得られた触媒０．５ｍｌを反応管に充填し、実施例１と同様にして、ＣＯシフト反応を行った。その結果、反応経過時間１０時間後において、ＣＯ転化率５０％であった（表１参照）。
【００３４】
比較例４
硝酸銅三水和物１０．２ｇ、硝酸亜鉛六水和物９．８ｇ、オキシ硝酸ジルコニウム二水和物３．３ｇ、硝酸アルミニウム九水和物２．８ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．４重量％、酸化亜鉛３２．３重量％、酸化ジルコニウム１８．５重量％、酸化アルミニウム４．６重量％であった。
【００３５】
得られた触媒０．５ｍｌを反応管に充填し、実施例１と同様にして、ＣＯシフト反応を行った。その結果、反応経過時間１０時間後において、ＣＯ転化率５３％であった（表１参照）。
【００３６】
比較例５
硝酸銅三水和物９．７ｇ、硝酸亜鉛六水和物９．４ｇ、硝酸アルミニウム九水和物２．７ｇ、硝酸マンガン六水和物６．０ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４１．１重量％、酸化亜鉛３２．８重量％、酸化アルミニウム４．７重量％、二酸化マンガン２１．４重量％であった。
【００３７】
得られた触媒０．５ｍｌを反応管に充填し、実施例１と同様にして、ＣＯシフト反応を行った。その結果、反応経過時間１０時間後において、ＣＯ転化率５３％であった（表１参照）。
【００３８】
比較例６
硝酸銅三水和物８．８ｇ、硝酸亜鉛六水和物８．５ｇ、硝酸アルミニウム九水和物１１．２ｇ、硝酸マンガン六水和物１．５ｇを蒸留水に溶解し、１００ｍｌの水溶液を調製し、Ａ液とした。一方、無水炭酸ナトリウム１３．６ｇを蒸留水に溶解し、１００ｍｌの水溶液を調製し、Ｂ液とした。Ａ液およびＢ液を、それぞれ、８ｍｌ／分の速度で良く攪拌した３００ｍｌの室温の蒸留水に、同時に滴下して沈殿物を得た。この沈殿物を室温にて１日間熟成させた後、ろ過、洗浄を行い、沈殿物中のナトリウムを除去した。その後、沈殿物を１１０℃で乾燥し、空気中、３５０℃で２時間焼成した。次に、焼成後の酸化物を圧縮成型後、粉砕し、２５０〜６００μｍに粒度調製した後、４００℃で再度焼成して触媒とした。この触媒の組成は、酸化銅４０．５重量％、酸化亜鉛３２．３重量％、酸化アルミニウム２１．３重量％、二酸化マンガン５．９重量％であった。
【００３９】
得られた触媒０．５ｍｌを反応管に充填し、実施例１と同様にして、ＣＯシフト反応を行った。その結果、反応経過時間４時間後において、ＣＯ転化率１８％であった（表１参照）。
【００４０】
【表１】
2004122063.tif 000002
【００４１】
表１に示す結果から、本発明の酸化銅、酸化亜鉛、酸化ジルコニウム、酸化アルミニウムおよび酸化マンガンを必須成分とする触媒を用いれば、ＣＯシフト反応において、高いＣＯ転化率を得ることができることが明らかである。
【００４２】
【発明の効果】
本発明の触媒は、ＣＯシフト反応において、優れた触媒活性を示し、従来の低温反応用のＣＯシフト反応用触媒である、銅／亜鉛／アルミニウムの酸化物からなる触媒あるいは銅／亜鉛／クロムの酸化物に比べＣＯ転化率が高いものである。従って、ＣＯシフト反応特に低温下におけるＣＯシフト反応をを工業的に有利に実施することができる。